(57)【要約】【課題】デニム製品などに好適な伸縮性と嵩高性を有する嵩高性織物及びその製造方法を提供する。【解決手段】本発明の嵩高性織物は、経糸１と緯糸２，３ａ，３ｂからなる嵩高性織物であって、経糸１は非弾性糸であり、緯糸は地組織を構成する緯糸２と、浮き糸組織を構成する緯糸３ａ，３ｂを含む緯二重織物であり、緯糸２は、芯の弾性糸に非弾性糸を被覆糸として巻き付けたカバーリング糸であり、緯糸３ａ，３ｂは、弾性糸及び伸縮糸から選ばれる少なくとも一つの糸と非弾性糸を合撚した合撚糸であり、経糸１と緯糸２で構成される織物組織は綾織又は平織であり、経糸１と緯糸３ａ，３ｂで構成される織物組織は朱子織である。【選択図】図１
2018127743.tif 000002
【特許請求の範囲】
【請求項１】
経糸と緯糸からなる嵩高性織物であって、
前記経糸は非弾性糸であり、
前記緯糸は地組織を構成する緯糸（ａ）と、浮き糸組織を構成する緯糸（ｂ）を含む緯二重織物であり、
前記緯糸（ａ）は、芯の弾性糸に非弾性糸を被覆糸として巻き付けたカバーリング糸であり、
前記緯糸（ｂ）は、弾性糸及び伸縮糸から選ばれる少なくとも一つの糸と非弾性糸を合撚した合撚糸であり、
前記経糸と緯糸（ａ）で構成される織物組織は綾織又は平織であり、
前記経糸と緯糸（ｂ）で構成される織物組織は朱子織であることを特徴とする嵩高性織物。
【請求項２】
前記緯糸（ａ）及び（ｂ）の弾性糸は、破断伸度が７０％（１．７倍）以上のゴム弾性を有する糸である請求項１に記載の嵩高性織物。
【請求項３】
前記非弾性糸は、破断伸度が２０〜６０％（１.２〜１．６倍）であり、ゴム弾性は有さない糸である請求項１又は２に記載の嵩高性織物。
【請求項４】
前記経糸と緯糸（ｂ）で構成される織物組織は８〜２４枚朱子織である請求項１〜３のいずれかに記載の嵩高性織物。
【請求項５】
前記経糸はコットン紡績糸である請求項１〜４のいずれかに記載の嵩高性織物。
【請求項６】
前記緯糸（ａ）及び（ｂ）の弾性糸は、ポリウレタン糸である請求項１〜５のいずれかに記載の嵩高性織物。
【請求項７】
前記緯糸（ａ）及び（ｂ）の非弾性糸は、ポリエステル糸、ナイロン糸、コットン紡績糸、レーヨン糸、麻糸及びウール糸から選ばれる少なくとも一つの糸である請求項１〜６のいずれかに記載の嵩高性織物。
【請求項８】
前記緯糸（ｂ）は、非弾性糸を１０回／インチ以上の撚り数で撚った紡績糸と、弾性フィラメント糸とを、前記非弾性糸の撚り方向とは逆方向に１０回／インチ未満の撚り数で撚り合わせた合撚糸である請求項１〜７のいずれかに記載の嵩高性織物。
【請求項９】
前記緯糸（ｂ）の伸縮糸は、ポリエステル系コンジュゲート糸である請求項１〜８のいずれかに記載の嵩高性織物。
【請求項１０】
請求項１〜９のいずれかに記載の嵩高性織物の製造方法であって、
経糸は非弾性糸とし、
緯糸（ａ）は、芯の弾性糸に非弾性糸を被覆糸として巻き付けたカバーリング糸とし、
緯糸（ｂ）は、弾性糸及び伸縮糸から選ばれる少なくとも一つの糸と非弾性糸を合撚した合撚糸とし、
前記経糸と緯糸（ａ）で構成される織物組織は綾織又は平織とし、前記経糸と緯糸（ｂ）で構成される織物組織は朱子織として緯二重織物を製造し、
前記緯二重織物を６０〜８０℃の加熱水処理又は水と接触させた後８０〜９０℃の温度雰囲気で乾燥処理し、幅方向を２０〜３５％収縮させることを特徴とする嵩高性織物の製造方法。
【発明の詳細な説明】
【技術分野】
【０００１】
本発明は、緯（ヨコ）二重織物組織の嵩高性織物及びその製造方法に関する。
【背景技術】
【０００２】
緯二重織物組織の嵩高性織物は、一般的にデニム生地に使用されている。この生地は、裏側（身体側）に緯糸を浮き糸として形成し、織物とした後に熱水処理したり、その後の乾燥時の熱により幅方向に織物を収縮させることにより製造している。特許文献１には、表組織に非捲縮のラットヤーンを配置し、裏組織には非弾性糸の複合仮撚糸を浮き組織として配置することが提案されている。特許文献２には、経糸にゴム弾性糸と合成繊維のウーリー加工糸を配置し、緯糸として生のナイロンマルチフィラメント糸を配置した伸縮性テープが提案されている。特許文献３には、経糸がコットンのような硬質糸を使用し、緯糸の地組織糸として弾性糸にポリエステル糸を巻き付けた糸を使用し、緯糸の浮き組織糸としてコットンのような硬質糸を使用した緯二重織物が提案されている。
【先行技術文献】
【特許文献】
【０００３】
【特許文献１】特開平１１−１８１６４９号公報
【特許文献２】特開２００１−２９５１５２号公報
【特許文献３】特表２０１３−５２０５７９号公報
【発明の概要】
【発明が解決しようとする課題】
【０００４】
しかし、従来の織物は、伸縮性に乏しく、デニム製品などにおいてさらなる改良が求められていた。
【０００５】
本発明は、上記問題を解決するため、デニム製品などに好適な伸縮性と嵩高性を有する嵩高性織物及びその製造方法を提供する。
【課題を解決するための手段】
【０００６】
本発明の嵩高性織物は、経糸と緯糸からなる嵩高性織物であって、前記経糸は非弾性糸であり、前記緯糸は地組織を構成する緯糸（ａ）と、浮き糸組織を構成する緯糸（ｂ）を含む緯二重織物であり、前記緯糸（ａ）は、芯の弾性糸に非弾性糸を被覆糸として巻き付けたカバーリング糸であり、前記緯糸（ｂ）は、弾性糸及び伸縮糸から選ばれる少なくとも一つの糸と非弾性糸を合撚した合撚糸であり、前記経糸と緯糸（ａ）で構成される織物組織は綾織又は平織であり、前記経糸と緯糸（ｂ）で構成される織物組織は朱子織であることを特徴とする。
【０００７】
本発明の嵩高性織物の製造方法は、前記の嵩高性織物の製造方法であって、経糸は非弾性糸とし、
緯糸（ａ）は、芯の弾性糸に非弾性糸を被覆糸として巻き付けたカバーリング糸とし、緯糸（ｂ）は、弾性糸及び伸縮糸から選ばれる少なくとも一つの糸と非弾性糸を合撚した合撚糸とし、前記経糸と緯糸（ａ）で構成される織物組織は綾織又は平織とし、前記経糸と緯糸（ｂ）で構成される織物組織は朱子織として緯二重織物を製造し、前記緯二重織物を６０〜８０℃の加熱水処理又は水と接触させた後８０〜９０℃の温度雰囲気で乾燥処理し、幅方向を２０〜３５％収縮させることを特徴とする。
【発明の効果】
【０００８】
本発明の嵩高性織物は、経糸は非弾性糸であり、緯糸は地組織を構成する緯糸（ａ）と、浮き糸組織を構成する緯糸（ｂ）を含む緯二重織物であり、緯糸（ａ）は、芯の弾性糸に非弾性糸を被覆糸として巻き付けたカバーリング糸であり、緯糸（ｂ）は、弾性糸及び伸縮糸から選ばれる少なくとも一つの糸と非弾性糸を合撚した合撚糸であり、経糸と緯糸（ａ）で構成される織物組織は綾織又は平織であり、経糸と緯糸（ｂ）で構成される織物組織は朱子織であることにより、伸縮性と嵩高性を有する嵩高性織物を提供できる。すなわち、緯糸（ａ）は、芯の弾性糸に非弾性糸を被覆糸として巻き付けたカバーリング糸であり、緯糸（ｂ）は、弾性糸及び伸縮糸から選ばれる少なくとも一つの糸と非弾性糸を合撚した合撚糸であり、経糸と緯糸（ａ）で構成される織物組織は綾織又は平織であり、経糸と緯糸（ｂ）で構成される織物組織は朱子織であることにより、ヨコ方向の伸縮性は高く、デニム等に好適である。本発明の嵩高性織物の製造方法は、前記嵩高性織物を効率よく合理的に製造できる。
【図面の簡単な説明】
【０００９】
【図１】図１Ａは本発明の一実施形態における緯二重織物裏付き組織の表であり、図１Ｂは同表組織（２／１右綾）の表であり、図１Ｃは同裏組織（朱子）の表である。
【発明を実施するための形態】
【００１０】
本発明は、経糸と緯糸からなる嵩高性織物であって、経糸は非弾性糸であり、緯糸は地組織を構成する緯糸（ａ）と、浮き糸組織を構成する緯糸（ｂ）を含む緯二重織物である。すなわち、経糸と緯糸（ａ）で地組織を構成し、経糸と緯糸（ｂ）で浮き糸組織を構成する。緯糸（ａ）は、芯の弾性糸に非弾性糸を被覆糸として巻き付けたカバーリング糸であり、緯糸（ｂ）は、弾性糸及び伸縮糸から選ばれる少なくとも一つの糸と非弾性糸を合撚した合撚糸である。そしい、経糸と緯糸（ａ）で構成される織物組織は綾織又は平織であり、経糸と緯糸（ｂ）で構成される織物組織は朱子織である。朱子織は、８〜２４枚朱子織が好ましい。８〜２４枚朱子織は緯糸が経糸に対して７〜２３本浮いている組織のことである。これにより、伸縮性と嵩高性を有する嵩高性織物とすることができ、この織物はデニム等に好適である。
【００１１】
緯糸（ａ）及び（ｂ）の弾性糸は、破断伸度が７０％（１．７倍）以上の伸縮性を有する糸であるのが好ましい。破断伸度が前記の範囲であれば、織物も好適な伸縮性を発揮できる。具体的には、ポリウレタン糸、ポリエステル系エラストマー糸、ポリアミド系エラストマー糸等が好ましく、とくにポリウレタン糸、ポリエステル系エラストマー糸が好ましい。緯糸（ｂ）の伸縮糸は、例えば、ポリエチレンテレフタレート成分とポリトリメチレンテレフタレート成分がサイドバイサイドで複合紡糸されたポリエステル系コンジュゲートフィラメント糸が好ましい。このような伸縮糸は例えばインビスタ社製、商品名“ライクラＴ４００”（東レ・オペロンテックス社販売）がある。前記弾性糸及び伸縮糸は加熱により収縮する。例えば、洗濯温度６０℃、３０分間、その後４０℃、５分間のすすぎを２回し、その後８０℃、３０分間のタンブル乾燥をしたときに、前記ポリウレタン弾性糸は３０〜４０％収縮し、前記ポリエステル系コンジュゲートフィラメント糸は２０〜３０％収縮する。
【００１２】
非弾性糸は、破断伸度が２０〜６０％（１.２〜１．６倍）であり、ゴム弾性は有さない糸が好ましい。さらに好ましくは、ポリエステル糸、ナイロン糸、コットン紡績糸、セルロース系レーヨン糸、麻糸、ウール糸等が好ましい。なお、ポリエステル糸、ナイロン糸はマルチフィラメント糸でも紡績糸でもよい。ポリエステル糸は、ポリエチレンテレフタレート（ＰＥＴ）、ポリエチレンテレフタレート（ＰＢＴ）等が好ましい。ナイロン糸は、ナイロン６、ナイロン６６等の衣料用として用いられるナイロン糸が好ましい。
【００１３】
経糸の非弾性糸は、コットン紡績糸が好ましい。コットン紡績糸はインディゴ染色によりデニム生地として好適なものとなる。
【００１４】
緯糸（ａ）の非弾性糸は、ウーリーナイロン糸、ポリエステル（ＰＥＴ）糸、コットン紡績糸等が好ましい。これらの非弾性糸は、芯のスパンデックス（ポリウレタン弾性糸）又はポリエステル系エラストマーの伸縮糸に被覆糸として巻き付けてカバーリング糸として使用する。ウーリーナイロン糸は伸縮性を有しており、織物とした後の収縮処理の際に弾性糸の収縮に追従して分離などを起こさない。緯糸（ｂ）の非弾性糸は、コットン紡績糸が好ましい。
【００１５】
経糸と緯糸（ｂ）で構成される織物組織は、好ましくは８〜２４枚朱子織である。８〜２４枚朱子織は緯糸が経糸に対して７〜２３本浮いている組織のことである。これにより、伸縮性と嵩高性を有する嵩高性織物とすることができ、この織物はデニム等に好適である。さらに好ましくは、１２〜２４枚の朱子織であるのが好ましい。これにより、嵩高性がさらに高い織物となる。また、コットン紡績糸は吸水性、吸湿性もあり、着心地の良い衣料としても好適である。
【００１６】
前記緯糸（ｂ）は、非弾性糸を１０回／インチ以上の撚り数で撚った紡績糸と、弾性フィラメント糸とを、前記非弾性糸の撚り方向とは逆方向に１０回／インチ未満の撚り数で撚り合わせた合撚糸であるのが好ましい。さらに好ましくは、非弾性糸を１０〜３０回／インチ（一次撚り）の撚り数で撚った紡績糸と、弾性フィラメント糸とを、前記非弾性糸の撚り方向とは逆方向に３回／インチ以上１０回／インチ未満（二次撚り）の撚り数で撚り合わせる。前記一次撚りの撚り数は、撚り係数Ｋで表示すると２．５〜４．５となる。この撚り係数Ｋは次の式により算出する
Ｋ＝Ｔ／√（綿番手）
Ｔ：撚り数（回／インチ）
例えば１６番手（綿番手）、一次撚り数１０回／インチの紡績糸は、１０／√16＝２．５となる。また、４４番手（綿番手）、一次撚り数３０回／インチの紡績糸は、３０／√44＝４．５となる。
このように二次撚りの撚り方向を一次撚りの撚り方向と逆にすると、非弾性糸は解撚されて甘撚りとなり、弾性フィラメント糸を収縮させたときに非弾性糸が拘束されずに嵩高となり、全体として嵩高性の高い織物が得られる。
【００１７】
次に製造方法を各工程に従って説明する。
（１）経糸として非弾性糸を準備する。経糸は、コットン紡績糸、ポリエステル紡績糸及びこれらの混紡糸等が好ましい。この中でもインディゴ染色が可能なコットン紡績糸が好ましい。
（２）緯糸（ａ）として、芯の弾性糸に非弾性糸を被覆糸として巻き付けたカバーリング糸を準備する。例えばスパンデックス（ポリウレタン弾性糸）にウーリーナイロン糸を巻き付けたカバーリング糸（ＦＴＹ）が好ましい。
（３）緯糸（ｂ）として、弾性糸及び伸縮糸から選ばれる少なくとも一つの糸と非弾性糸を合撚した合撚糸を準備する。例えば、弾性糸としてスパンデックス（ポリウレタン弾性糸）又はポリエステル系エラストマー糸を使用し、非弾性糸としてコットン紡績糸を用いる。これにより、伸縮性を高くできる。伸縮糸は前記したようにポリエステル系コンジュゲート糸がある。
（４）経糸と緯糸（ａ）で構成される織物組織は綾織又は平織とし、経糸と緯糸（ｂ）で構成される織物組織は８〜２４枚朱子織として緯二重織物を製造する。経糸と緯糸（ａ）で綾織又は平織とするのは、地組織としてしっかりした織物とするためである。また経糸と緯糸（ｂ）で朱子織とするのは、緯二重織物とした後、熱処理して収縮処理したとき、緯糸（ｂ）を緯二重織物の裏面にループ状に配列させ、嵩高性のある織物とするためである。収縮処理は、緯二重織物を６０〜８０℃の加熱水処理又は水と接触させた後８０〜９０℃の雰囲気温度で乾燥処理し、幅方向を２０〜３５％収縮させる。加熱水温度は６０〜８０℃、時間２〜３分が好ましい。乾燥処理は８０〜９０℃の雰囲気温度、時間２〜３分が好ましい。これにより本発明の嵩高性織物が得られる。
【００１８】
以下図面を用いて説明する。各図面において、同一符号は同一部分を示す。図１Ａは本発明の一実施形態における緯二重織物裏付き組織の表であり、図１Ｂは同表組織（２／１右綾）の表であり、図１Ｃは同裏組織（朱子）の表である。図１Ｂの表組織において、経糸１と緯糸（ａ）２は２／１右綾織組織で織物が構成される。図１Ｃの裏組織において、経糸１と緯糸（ｂ）３ａ，３ｂは朱子織組織で織物が構成される。この例においては、１２枚朱子織組織（経糸１１本浮かし組織）である。図１Ｂの表組織と図１Ｃの裏組織を比較するとわかるように、表組織の緯糸（ａ）１本に対して裏組織の緯糸（ｂ）は２本配列される。図１Ｂの表組織と図１Ｃを合体させた図が図１Ａである。
【実施例】
【００１９】
以下実施例により、本発明をさらに具体的に説明する。なお本発明は下記の実施例に限定されるものではない。
【００２０】
まず評価の測定方法を説明する
＜強伸度特性＞
ＪＩＳ-Ｌ−１０９６  ストリップ法に従いインストロン装置を用いて測定した。
＜引き裂き強さ＞
ＪＩＳ-Ｌ−１０９６  ペンジュラム法に従い測定した。
＜滑脱抵抗値＞
ＪＩＳ-Ｌ−１０９６  Ｂ法  １１７．７Ｎに従い測定した。
＜伸長回復率及び伸び率＞
ＪＩＳ-Ｌ−１０９６  Ｂ-１法，Ｂ法１４．７Ｎに従い測定した。
＜風合い＞
手で触り、官能検査をした。
【００２１】
（実施例１）
＜使用糸＞
（１）経糸：コットン１００％紡績糸、綿番手１６番単糸（１６／１）、撚り数１５．２回／インチ（Ｚ撚り）、インディゴ染色品
（２）地組織を構成する緯糸（ａ）：芯のポリウレタンフィラメント糸（繊度４４decitex）に被覆糸としてウーリー加工ナイロンフィラメント糸（ナイロン６、単繊維繊度３．２５decitex,構成本数２４本）、トータル繊度７８decitex（ＴＹ  ＮＹ７８ＤＴ）を巻き付けたカバーリング糸（ＦＴＹ）
（３）浮き糸組織を構成する緯糸（ｂ）：コットン１００％紡績糸、綿番手１６番単糸（１６／１）、撚り数１４．２回／インチ（Ｚ撚り）と、ポリウレタンフィラメント糸（繊度４４decitex）とを撚り数４回／インチ（Ｓ撚り）合撚した合撚糸
＜緯二重織物の製造＞
ドビー織機を使用して図１Ａ−Ｃに示す織物組織を製造した。緯糸（ａ）の打ち込み本数は織機上で３６本／インチ、緯糸（ｂ）の打ち込み本数は同７２本／インチ、合計１０８本／インチとした。混率はコットン９２質量％、ナイロン４質量％、ポリウレタン４質量％とした。
＜緯二重織物の収縮処理＞
得られた緯二重織物を洗濯し、タンブル乾燥した。洗濯温度は６０℃、３０分間とし、その後４０℃、５分間のすすぎを２回した。その後、８０℃、３０分間のタンブル乾燥をした。この時に緯二重織物は幅方向に収縮した。条件及び結果は表１にまとめて示す。
【００２２】
（実施例２）
浮き糸組織を構成する緯糸（ｂ）として、コットン１００％紡績糸、綿番手２４番単糸（２４／１）、撚り数  １６．８回／インチ（Ｚ撚り）と、ポリウレタンフィラメント糸（繊度３３decitex）とを撚り数  ６回／インチ（Ｓ撚り）合撚した合撚糸を使用し、緯糸（ａ）の打ち込み本数は織機上で３９本／インチ、緯糸（ｂ）の打ち込み本数は同７８本／インチ、合計１１７本／インチとした。混率はコットン８９質量％、ナイロン７質量％、ポリウレタン４質量％とした。それ以外は実施例１と同様とした。その他の条件及び結果は表１にまとめて示す。
【００２３】
（実施例３）
地組織を構成する緯糸（ａ）として、芯のポリウレタンフィラメント糸（繊度２２decitex）に被覆糸としてウーリー加工ナイロンフィラメント糸（ナイロン６、単繊維繊度３．２５decitex,構成本数２４本）、トータル繊度７８decitex（ＴＹ  ＮＹ７８ＤＴ）を巻き付けたカバーリング糸（ＦＴＹ）を使用した。
浮き糸組織を構成する緯糸（ｂ）として、コットン１００％紡績糸、綿番手２４番単糸（２４／１）、撚り数１６．８回／インチ（Ｚ撚り）、インディゴ染色糸と、ポリエステル系ストレッチ糸（東レ・オペロンテックス社販売）商品名“ライクラＴ４００”繊度５６decitex）とを撚り数６回／インチ（Ｓ撚り）合撚した合撚糸を使用し、緯糸（ａ）の打ち込み本数は織機上で３９本／インチ、緯糸（ｂ）の打ち込み本数は同７８本／インチ、合計１１７本／インチとした。混率はコットン８４質量％、ポリエステル系エラストマー糸９質量％、ナイロン６質量％、ポリウレタン１質量％とした。それ以外は実施例１と同様とした。その他の条件及び結果は表１にまとめて示す。
【００２４】
【表１】
2018127743.tif 000003
【００２５】
表１から明らかなとおり、本発明の各実施例品はよこ方向の伸縮性は高く、デニム等に好適であった。また風合いも嵩高性があり、全体として良好であった。
【産業上の利用可能性】
【００２６】
本発明の嵩高性織物は、デニム生地以外にも一般のシャツ地、ズボン地、スポーツ衣料などにも好適である。
【符号の説明】
【００２７】
１  経糸
２  緯糸（ａ）
３ａ，３ｂ  緯糸（ｂ）
【図１】
2018127743.tif 000004